(57)【要約】【課題】高い導電性と透明性を有し、且つ、耐溶剤性に優れた導電体を形成できる導電性組成物、導電体及び該導電体が形成された積層体の提供。【解決手段】導電性ポリマー（Ａ）、水系エマルション（Ｂ）及び水溶性ポリマー（Ｃ）を含む導電性組成物であって、導電性ポリマー（Ａ）１００質量部に対し、水系エマルション（Ｂ）５０〜２００質量部及び水溶性ポリマー（Ｃ）２５０〜８５０質量部を含む導電性組成物、前記導電性組成物を用いた導電体、及び少なくとも基材の一面に、前記導電体が形成された積層体。【選択図】  なし【特許請求の範囲】
【請求項１】
導電性ポリマー（Ａ）、水系エマルション（Ｂ）及び水溶性ポリマー（Ｃ）を含む導電性組成物であって、導電性ポリマー（Ａ）１００質量部に対し、水系エマルション（Ｂ）５０〜２００質量部及び水溶性ポリマー（Ｃ）２５０〜８５０質量部を含む導電性組成物。
【請求項２】
イソシアネート化合物（Ｄ）をさらに含む、請求項１記載の導電性組成物。
【請求項３】
前記導電性ポリマー（Ａ）が、チオフェン誘導体及び／またはアニリン誘導体を構成単体として有する、請求項１または２記載の導電性組成物。
【請求項４】
前記アニリン誘導体が酸性基を有する、請求項３記載の導電性組成物。
【請求項５】
前記酸性基が、スルホン酸基及び／またはカルボキシ基である、請求項４記載の導電性組成物。
【請求項６】
前記導電性ポリマー（Ａ）が、下記一般式（１）で表される単位を有する、請求項１〜５のいずれか一項に記載の導電性組成物。
【化１】
2017039851.tif 000011
（式（１）中、Ｒ１〜Ｒ４は、各々独立に、水素原子、炭素数１〜２４の直鎖若しくは分岐のアルキル基、炭素数１〜２４の直鎖若しくは分岐のアルコキシ基、酸性基、水酸基、ニトロ基、及びハロゲン原子からなる群より選ばれ、Ｒ１〜Ｒ４のうちの少なくとも１つは酸性基である。）
【請求項７】
前記水溶性ポリマー（Ｃ）が水酸基を有する、請求項１〜６のいずれか一項に記載の導電性組成物。
【請求項８】
請求項１〜７のいずれか一項に記載の導電性組成物を用いた導電体。
【請求項９】
少なくとも基材の一面に、請求項８記載の導電体が形成された積層体。
【発明の詳細な説明】
【技術分野】
【０００１】
本発明は、耐溶剤性に優れた導電性組成物、導電体及び前記導電体が形成された積層体に関する。
【背景技術】
【０００２】
ディスプレー、半導体等の各種電子部品の包装材料、保護フィルム、ＩＣキャリアテープ、光学フィルム等の各種フィルムには、電子部品等の製品に影響を及ぼす静電気を蓄え無い事（帯電防止性能）が求められており、各種フィルムとしては帯電防止性を付与したフィルムが利用されている。
フィルムには帯電防止性を付与する方法として、カーボンやＩＴＯ（インジウム・スズ酸化物）等の各種導電性フィラーや界面活性剤をフィルム表面に塗布する方法がよく知られている。
【０００３】
導電性フィラーをフィルム表面に塗布する方法では、十分な帯電防止性を付与するために、導電性フィラーの添加量を多くする必要があり、その為、得られたフィルムではヘイズの増大や外観の着色による美装性の不良などが問題である。また、界面活性剤をフィルム表面に塗布する方法においては、美装性は問題ないが、使用環境の湿度により導電性が変化してしまい、特に低湿度環境では帯電防止性能が乏しいという問題がある。
【０００４】
近年、導電性ポリマーからなる導電性膜を基材表面に形成する方法が提案されている。例えば、特許文献１では、導電性ポリマーとビニル系重合体エマルションからなる導電性組成物が提案されている。
また、特許文献２では、ポリカチオン状のポリチオフェンとポリアニオンとからなる導電性高分子とポリエチレングリコールとを含む水系の帯電防止コーディング組成物が提案されている。
これらの方法で形成した帯電防止層は、高い帯電防止性能と導電膜が透明性を有しているが、フィルム上に形成された導電膜の基材への密着性とメチルエチルケトン（以下、ＭＥＫ）で拭取ることで塗膜が脱離して、導電性が劣化しまう問題があった。
【先行技術文献】
【特許文献】
【０００５】
【特許文献１】特開平１１−１８５５２３号
【特許文献２】特開２００６−２８２９４１号
【発明の概要】
【発明が解決しようとする課題】
【０００６】
本発明の目的は、プラスチックフィルム上に導電膜を形成後に、高い導電性と透明性を有し、かつ基材への密着性と耐ＭＥＫ性等の耐溶剤性が高い導電性組成物を提供することにある。
【課題を解決するための手段】
【０００７】
本発明者らは鋭意検討した結果、導電性ポリマーと水溶性ポリマーを配合させ水系エマルションを加えることで、高い導電性と密着性を維持しながら、耐ＭＥＫ性等の耐溶剤性に優れた導電体が得られることを見出し、本発明を完成するに至った。
【０００８】
すなわち、本発明は以下の態様を有する。
［１］  導電性ポリマー（Ａ）、水系エマルション（Ｂ）及び水溶性ポリマー（Ｃ）を含む導電性組成物であって、導電性ポリマー（Ａ）１００質量部に対し、水系エマルション（Ｂ）５０〜２００質量部及び水溶性ポリマー（Ｃ）２５０〜８５０質量部を含む導電性組成物。
［２］  イソシアネート化合物（Ｄ）をさらに含む、［１］記載の導電性組成物。
［３］  前記導電性ポリマー（Ａ）が、チオフェン誘導体及び／またはアニリン誘導体を構成単位として有する、［１］または［２］記載の導電性組成物。
［４］  前記アニリン誘導体が酸性基を有する、［３］記載の導電性組成物。
［５］  前記酸性基が、スルホン酸基及び／またはカルボキシ基である、［４］記載の導電性組成物。
［６］  前記導電性ポリマー（Ａ）が、下記一般式（１）で表される単位を有する、［１］〜［５］のいずれかに記載の導電性組成物。
【０００９】
【化１】
2017039851.tif 000002
式（１）中、Ｒ１〜Ｒ４は、各々独立に、水素原子、炭素数１〜２４の直鎖若しくは分岐のアルキル基、炭素数１〜２４の直鎖若しくは分岐のアルコキシ基、酸性基、水酸基、ニトロ基、及びハロゲン原子からなる群より選ばれ、Ｒ１〜Ｒ４のうちの少なくとも１つは酸性基である。
［７］  前記水溶性ポリマー（Ｃ）が水酸基を有する、［１］〜［６］のいずれかに記載の導電性組成物。
［８］  ［１］〜［７］のいずれかに記載の導電性組成物を用いた導電体。
［９］  少なくとも基材の一面に、［８］記載の導電体が形成された積層体。
【発明の効果】
【００１０】
本発明の導電性組成物は、高い導電性と透明性を有し、且つ、耐ＭＥＫ性等の耐溶剤性に優れた導電体を形成できる。
【発明を実施するための形態】
【００１１】
以下、本発明を詳細に説明する。
［導電性組成物］
本発明の導電性組成物は、導電性ポリマー（Ａ）、水系エマルション（Ｂ）及び水溶性ポリマー（Ｃ）を含有する。
なお、本発明において「可溶性」又は「水溶性」とは、水、塩基及び塩基性塩を含む水、酸を含む水、有機溶媒（例えば、メチルアルコール、エチルアルコール、イソプロピルアルコール等）、又はそれらの混合物１０ｇ（液温２５℃）に、０．１ｇ以上均一に溶解することを意味する。
また、「導電性」とは、導電率１０−９Ｓ／ｃｍ以上または表面抵抗率１０１５Ω／□以下の電気伝導率を有することである。
【００１２】
＜導電性ポリマー（Ａ）＞
本発明における導電性ポリマー（Ａ）は、酸性基を有する。
ここで、水溶性及び導電性向上の観点から、酸性基は、スルホン酸基及び／又はカルボキシ基が好ましい。（以下、スルホン酸基、カルボキシ基を総称して「酸性基」という場合がある。）
前記導電性ポリマー（Ａ）としては特に限定されず、公知の導電性ポリマーを用いることができる。
具体的には、無置換又は置換基を有するポリフェニレンビニレン、ポリアセチレン、ポリチオフェン、ポリピロール、ポリアニリン、ポリイソチアナフテン、ポリフラン、ポリカルバゾール、ポリジアミノアントラキノン、ポリインドールからなる群より選ばれた少なくとも１種のπ共役系導電性ポリマー中の骨格に、酸性基、好ましくは、スルホン酸基及び／又はカルボキシ基、又はこれらのアルカリ金属塩、アンモニウム塩若しくは置換アンモニウム塩、あるいはスルホン酸基及び／又はカルボキシ基、又はこれらのアルカリ金属塩、アンモニウム塩若しくは置換アンモニウム塩で置換されたアルキル基又はエーテル結合を含むアルキル基を有している導電性ポリマーが挙げられる。
また、該π共役系導電性ポリマー中の窒素原子上に、酸性基、好ましくは、スルホン酸基及び／又はカルボキシ基、又はこれらのアルカリ金属塩、アンモニウム塩若しくは置換アンモニウム塩、あるいはスルホン酸基及び／又はカルボキシ基、又はこれらのアルカリ金属塩、アンモニウム塩若しくは置換アンモニウム塩で置換されたアルキル基又はエーテル結合を含むアルキル基を有している導電性ポリマーが挙げられる。
【００１３】
これらの中でも、ポリチオフェン、ポリピロール、ポリアニリン、ポリフェニレンビニレン、ポリイソチアナフテン骨格を有する導電性ポリマーが好ましい。チオフェン誘導体及び／またはアニリン誘導体を構成単位として有することがより好ましい。特に好ましい導電性ポリマーは、下記一般式（２）〜（３）で表される単位からなる群より選ばれた少なくとも１種の単位を、ポリマー全体の単位の総数中に２０〜１００ｍｏｌ％含有する導電性ポリマーである。
【００１４】
【化２】
2017039851.tif 000003
【００１５】
【化３】
2017039851.tif 000004
【００１６】
式（２）〜（３）中、Ｚは硫黄原子又は窒素原子を表し、Ｒ１〜Ｒ７は、各々独立に、水素原子、炭素数１〜２４の直鎖若しくは分岐のアルキル基、炭素数１〜２４の直鎖若しくは分岐のアルコキシ基、酸性基、水酸基、ニトロ基、ハロゲン原子、−Ｎ(Ｒ３４)２、−ＮＨＣＯＲ３４、−ＳＲ３４、−ＯＣＯＲ３４、−ＣＯＯＲ３４、−ＣＯＲ３４、−ＣＨＯ、及び−ＣＮからなる群より選ばれ、Ｒ３４は炭素数１〜２４の直鎖若しくは分岐のアルキル基、アリール基又はアラルキル基を表す。但し、式（２）のＲ１〜Ｒ５のうちの少なくとも１つ、式（３）のＲ６〜Ｒ７のうちの少なくとも１つは、それぞれ酸性基である。
【００１７】
ここで、「酸性基」は、スルホン酸基（−ＳＯ３Ｈ）又はカルボキシ基（−ＣＯＯＨ）であることが好ましい。
なお、スルホン酸基には、スルホン酸基を有する置換基（−Ｒ３５ＳＯ３Ｈ）や、スルホン酸基のアルカリ金属塩、アンモニウム塩、又は置換アンモニウム塩なども含まれる。
一方、カルボキシ基には、カルボキシ基を有する置換基（−Ｒ３５ＣＯＯＨ）や、カルボキシ基のアルカリ金属塩、アンモニウム塩又は置換アンモニウム塩なども含まれる。
【００１８】
導電性ポリマー（Ａ）としては、上記一般式（２）で表される単位を有するポリマーが好ましく、その中でも特に、高い導電性を発現できる観点から、下記一般式（１）で表される単位を有する導電性ポリマーであることが好ましい。
【００１９】
【化４】
2017039851.tif 000005
【００２０】
式（１）中、Ｒ１〜Ｒ４は、各々独立に、水素原子、炭素数１〜２４の直鎖若しくは分岐のアルキル基、炭素数１〜２４の直鎖若しくは分岐のアルコキシ基、酸性基、水酸基、ニトロ基、及びハロゲン原子からなる群より選ばれ、Ｒ１〜Ｒ４のうちの少なくとも１つは酸性基である。
また、より高い導電性を発現できる観点から、酸性基としてはスルホン酸基又はカルボキシ基が好ましい。
【００２１】
導電性ポリマー（Ａ）としては、下記一般式（４）で表される単位を、ポリマー全体の単位の総数中に２０〜１００ｍｏｌ％含有することが好ましい。
【００２２】
【化５】
2017039851.tif 000006
【００２３】
式（４）中、ｑは０＜ｑ＜１の任意の数を示し、Ｒ８〜Ｒ２５は、各々独立に、水素原子、炭素数１〜２４の直鎖若しくは分岐のアルキル基、炭素数１〜２４の直鎖若しくは分岐のアルコキシ基、酸性基、水酸基、ニトロ基、ハロゲン原子、−Ｎ(Ｒ３４)２、−ＮＨＣＯＲ３４、−ＳＲ３４、−ＯＣＯＲ３４、−ＣＯＯＲ３４、−ＣＯＲ３４、−ＣＨＯ、及び−ＣＮからなる群より選ばれ、Ｒ３４は炭素数１〜２４の直鎖若しくは分岐のアルキル基、アリール基又はアラルキル基を表す。
但し、Ｒ８〜Ｒ２５のうちの少なくとも１つは酸性基である。
【００２４】
前記導電性ポリマー（Ａ）のなかでも、溶解性の観点から、スルホン酸基及び／又はカルボキシ基を有する単位の含有量が、ポリマー全体の単位の総数に対して５０ｍｏｌ％以上の導電性ポリマーが好ましく、７０ｍｏｌ％以上の導電性ポリマーがより好ましく、９０ｍｏｌ％以上の導電性ポリマーがさらに好ましく、１００ｍｏｌ％の導電性ポリマーが特に好ましい。
【００２５】
また、導電性及び溶解性の点から、芳香環に付加している置換基のうちの少なくとも１つはアルキル基、アルコキシ基、又はハロゲン原子が好ましく、特に電子供与性を有するアルコキシ基が好ましい。これらの組み合わせの中で、最も好ましい導電性ポリマー（Ａ）を下記一般式（５）に示す。
【００２６】
【化６】
2017039851.tif 000007
【００２７】
式（５）中、ｑは０＜ｑ＜１の任意の数を示し、ｍは重合度を示し、３〜５０００であり、Ｒ２６は酸性基であり、Ｒ２７は炭素数１〜２４の直鎖若しくは分岐のアルキル基、炭素数１〜２４の直鎖若しくは分岐のアルコキシ基、及びハロゲン原子からなる群より選ばれる。なお、式（５）において、導電性の観点から、Ｒ２６は少なくともその一部が塩を形成していない酸性基であることが好ましい。
【００２８】
ここで、アルキル基としては、例えばメチル基、エチル基、ｎ−プロピル基、ｉｓｏ−プロピル基、ｎ−ブチル基、ｉｓｏ−ブチル基、ｓｅｃ−ブチル基、ｔｅｒｔ−ブチル基、ドデシル基、テトラコシル基などが挙げられる。
アルコキシ基としては、例えばメトキシ基、エトキシ基、ｎ−プロポキシ基、ｉｓｏ−プロポキシ基、ｎ−ブトキシ基、ｉｓｏ−ブトキシ基、ｓｅｃ−ブトキシ基、ｔｅｒｔ−ブトキシ基、ヘプトキシ基、ヘクソオキシ基、オクトキシ基、ドデコキシ基、テトラコソキシ基などが挙げられる。
ハロゲン原子としては、フッ素原子、塩素原子、臭素原子、ヨウ素原子などが挙げられる。
【００２９】
導電性ポリマー（Ａ）は、化学重合や電解重合等の各種合成法により得られる。例えば、特開平０７−３２４１３２号公報、特開平０７−１９６７９１号公報、特開平１０−１５８３９５号公報に記載の合成方法が適用できる。
すなわち、下記一般式（６）で表される酸性基置換アニリン、そのアルカリ金属塩、アンモニウム塩、置換アンモニウム塩より選ばれる１つの化合物を、塩基性化合物を含む溶液中、酸化剤の存在下で重合させることにより前記導電性ポリマー（Ａ）を得ることができる。
【００３０】
【化７】
2017039851.tif 000008
【００３１】
式（６）中、Ｒ２８〜Ｒ３３は、各々独立に、水素原子、炭素数１〜２４の直鎖若しくは分岐のアルキル基、炭素数１〜２４の直鎖若しくは分岐のアルコキシ基、酸性基、水酸基、ニトロ基、ハロゲン原子、−Ｎ(Ｒ３４)２、−ＮＨＣＯＲ３４、−ＳＲ３４、−ＯＣＯＲ３４、−ＣＯＯＲ３４、−ＣＯＲ３４、−ＣＨＯ、及び−ＣＮからなる群より選ばれ、Ｒ３４は炭素数１〜２４の直鎖若しくは分岐のアルキル基、アリール基又はアラルキル基を表す。
但し、Ｒ２８〜Ｒ３１のうちの少なくとも１つは、酸性基である。
【００３２】
特に好ましい導電性ポリマー（Ａ）は、アルコキシ基置換アミノベンゼンスルホン酸、又はそのアルカリ金属塩、アンモニウム塩、置換アンモニウム塩を、塩基性化合物を含む溶液中で酸化剤により重合させることにより得られた導電性ポリマーである。
【００３３】
また、導電性ポリマー（Ａ）の酸性基は、導電性向上の観点から少なくともその一部が遊離酸型であることが望ましい。
また、導電性ポリマー（Ａ）の質量平均分子量は、溶解性、導電性、製膜性及び膜強度の観点から、２０００〜３００万であることが好ましく、３０００〜１００万であることがより好ましく、５０００〜５０万であることがさらに好ましく、３万〜１０万であることが特に好ましい。
ここで、導電性ポリマー（Ａ）の質量平均分子量は、ゲルパーミエーションクロマトグラフィー（ＧＰＣ）によって測定される、ポリスチレンスルホン酸ナトリウム換算した質量平均分子量である。
【００３４】
＜水系エマルション（Ｂ）＞
本発明の導電性組成物は、水系エマルション（Ｂ）を含有する。水系エマルションとしては、水系媒体中に微細、例えば平均粒径が０．００１〜２．０μｍ程度の樹脂粒子がエマルション状態で分散されている熱可塑性、熱硬化性の高分子化合物である。導電性組成物に水系エマルション（Ｂ）が含まれていれば、得られる導電性のプラスチック基材への密着性と導電膜の導電性がより向上する。
【００３５】
水系エマルション（Ｂ）としては、後述する溶媒（Ｄ）に分散するものであれば特に限定されない。また、耐久性の観点で、重量平均分子量が５０００以上、好ましくは１００００以上のものが用いられる。
【００３６】
水系でエマルションを形成する水系樹脂としては、具体的に、水系アルキッド樹脂、水系メラミン樹脂、水系尿素樹脂、水系フェノール樹脂、水系エポキシ樹脂、水系ポリブタジエン樹脂、水系アクリル樹脂、水系ウレタン樹脂、水系アクリル／スチレン樹脂、水系酢酸ビニル／アクリル共重合樹脂、水系ポリエステル樹脂、水系スチレン／マレイン酸共重合樹脂、水系フッ素樹脂、水系酢酸ビニル樹脂、水系ナイロン樹脂、水系ポリイソシアネート樹脂、水系塩素化ポリオレフィン樹脂及びこれらの共重合樹脂などが挙げられる。
【００３７】
水系エマルジョン（Ｂ）の含有量は、導電体の導電性、成膜性、成形性及び基材密着性向上及び耐溶剤性の観点から、導電性ポリマー（Ａ）の１００質量部に対して、５０〜２００質量部である。好ましくは５０〜１００質量部である。
【００３８】
＜水溶性ポリマー（Ｃ）＞
本発明の導電性組成物は、水溶性ポリマー（Ｃ）を含有する。但し、前記導電性ポリマー（Ａ）は含まれない。水溶性ポリマー（Ｃ）としては、熱可塑性、熱硬化性の水溶性ポリマーを形成するものが用いられる。導電性組成物に水溶性ポリマー（Ｃ）が含まれていれば、導電性ポリマー同士や水系エマルション同士を覆うことで得られる導電体の耐溶剤性を向上する。
【００３９】
水溶性ポリマー（Ｃ）としては、後述する溶媒（Ｄ）に溶解するものであれば特に限定されない。また、導電膜の耐久性の観点から、質量平均分子量が５０００以上、好ましくは１００００以上のものが用いられる。
【００４０】
水溶性ポリマー（Ｃ）としては、具体的には、ポリビニルアルコール、ポリビニルホルマール、ポリビニルブチラール等のポリビニルアルコール類、水溶性ナイロン樹脂、水溶性アルキッド樹脂、水溶性メラミン樹脂、水溶性尿素樹脂、水溶性フェノール樹脂、水溶性エポキシ樹脂、水溶性ポリブタジエン樹脂、水溶性アクリル樹脂、水溶性ウレタン樹脂、水溶性アクリル/スチレン樹脂、水溶性酢酸ビニル/アクリル共重合樹脂、水溶性ポリエステル樹脂、水溶性スチレン/マレイン酸共重合樹脂、水溶性フッ素樹脂、水溶性ポリイソシアネート樹脂、水溶性ポリアクリルアミド樹脂、ポリビニルピロリドン樹脂、ポリスチレン系樹脂、セルロース系樹脂、ゼラチン、カゼイン、でんぷん、アラビアゴム、キトサン、デキストラン、グアーガム、水溶性ポリエーテル樹脂及びこられの共重合樹脂などが挙げられる。水溶性ポリマー（Ｃ）は水酸基を有することが好ましく、本発明の導電性組成物を製膜した時の膜の強度が強いことからポリビニルアルコールがさらに好ましい。
また、ポリビニルアルコールを用いた場合、ＰＥＴ密着性の観点より、鹸化度は好ましくは７０ｍｏｌ％以上１００ｍｏｌ％以下が好ましく、さらに好ましくは８０ｍｏｌ％以上９９ｍｏｌ％以下である。
【００４１】
水溶性ポリマー（Ｃ）の含有量は、導電体の導電性、耐溶剤性の観点から、導電性ポリマー（Ａ）１００質量部に対して、２５０〜８５０質量部である。好ましくは５００〜８００質量部である。
【００４２】
＜イソシアネート化合物（Ｄ）＞
本発明の導電性組成物には、基材への密着性向上することからイソシアネート化合物（Ｄ）を含むことが好ましい。イソシアネート化合物（Ｄ）としては、後述する溶媒（Ｅ）に溶解するものであれば特に限定されない。
【００４３】
イソシアネート化合物としては、例えば、芳香族ポリイソシアネート、芳香脂肪族ポリイソシアネート、脂環族ポリイソシアネート、脂肪族ポリイソシアネートなどのポリイソシアネート及びそれらの誘導体などが挙げられる。イソシアネート化合物としては、溶媒（Ｅ）への相溶性の観点から、脂肪族ポリイソシアネートが好ましい。
【００４４】
＜溶媒（Ｅ）＞
本発明の導電性組成物には、溶媒（Ｅ）を含むことが好ましい。溶媒（Ｅ）は、導電性ポリマー（Ａ）を溶解又は分散するものであれば特に限定されない。
例えば、水、メタノール、エタノール、イソプロピルアルコール、プロピルアルコール、ブタノール等のアルコール類、アセトン、メチルエチルケトン、エチルイソブチルケトン、メチルイソブチルケトン等のケトン類、エチレングリコール、エチレングリコールメチルエーテル、エチレングリコールモノ−ｎ−プロピルエーテル等のエチレングリコール類、プロピレングリコール、プロピレングリコールメチルエーテル、プロピレングリコールエチルエーテル、プロピレングリコールブチルエーテル、プロピレングリコールプロピルエーテル等のプロピレングリコール類、ジメチルホルムアミド、ジメチルアセトアミド等のアミド類、Ｎ−メチルピロリドン、Ｎ−エチルピロリドン等のピロリドン類、乳酸メチル、乳酸エチル、β−メトキシイソ酪酸メチル、α−ヒドロキシイソ酪酸メチル等のヒドロキシエステル類などが好ましく用いられる。特に、溶解性の観点から、水、水と有機溶媒との混合溶媒が好ましく用いられる。
【００４５】
ここで、溶解性、導電体の導電性及び平坦性の観点から、溶媒（Ｅ）の含有量は、導電性ポリマー（Ａ）の固形分１００質量部に対して、２００〜１０００００質量部であることが好ましく、５００〜１０００００質量部であることがより好ましい。
ここで、溶媒（Ｅ）の含有量が２００質量部以上であれば、十分な溶解性が得られ、表面が平坦な導電体が得られやすくなる。
【００４６】
＜その他の成分＞
本発明の導電性組成物には、上述した導電性ポリマー（Ａ）、水系エマルション（Ｂ）、水溶性ポリマー（Ｃ）、イソシアネート化合物（Ｄ）、溶媒（Ｅ）の他にも、任意に公知の添加剤を含有させることができる。
添加剤としては、塩基性化合物、架橋剤、可塑剤、分散剤、流動性調整剤、界面活性剤、滑剤、界面活性剤、紫外線吸収剤、保存安定剤、接着助剤、増粘剤、レベリング剤、帯電防止剤、無機フィラー、スリップ剤、有機フィラーなどが挙げられる。
【００４７】
［導電体］
本発明の導電体は、本発明の導電性組成物を基材に塗布して、乾燥させることで形成される。
【００４８】
［積層体］
本発明の積層体は、少なくとも基材の一面に、前記導電体が形成されたものである。
以下、本発明の積層体の製造方法の一例について説明する。
【００４９】
基材としては、例えば、プラスチック、木材、紙材、セラミックス及びそれらフィルム、又はガラス板などが用いられる。これらの中でも、密着性の観点で、プラスチック及びそのフィルムが、好ましく用いられる。
プラスチック及びそのフィルムに用いられる高分子化合物としては、例えばポリエチレン、ポリ塩化ビニル、ポリプロピレン、ポリスチレン、ＡＢＳ樹脂、ＡＳ樹脂、メタクリル樹脂、ポリブタジエン、ポリカーボネート、ポリアリレート、ポリフッ化ビニリデン、ポリエステル、ポリアミド、ポリイミド、ポリアラミド、ポリフェニレンサルファイド、ポリエーテルエーテルケトン、ポリフェニレンエーテル、ポリエーテルニトリル、ポリアミドイミド、ポリエーテルサルホン、ポリサルホン、ポリエーテルイミド、ポリエチレンテレフタレート、ポリブチレンテレフタレート、ポリウレタン等が挙げられる。
プラスチック基材やそのフィルムには、導電体との密着性を向上させるために、導電体が形成される面に、予めコロナ表面処理又はプラズマ処理を施しておいてもよい。
また、コンデンサの電極等に用いられるアルミニウム、タンタル、ニオブ等の酸化皮膜表面に、導電性組成物を塗布して導電体を形成してもよい。
【００５０】
基材上に導電性組成物を塗布する方法としては、一般の塗工に用いられる方法を採用できる。例えば、グラビアコーター、ロールコーター、カーテンフローコーター、スピンコーター、バーコーター、リバースコーター、キスコーター、ファンテンコーター、ロッドコーター、エアドクターコーター、ナイフコーター、ブレードコーター、キャストコーター、スクリーンコーター等の塗布方法、スプレーコーティング等の噴霧方法、ディップ等の浸漬方法などが用いられる。
【００５１】
基材上に導電性組成物を塗布して、導電体を形成した後は、そのまま導電体を常温下で放置してもよいし、導電体に対して加熱処理を行ってもよい。
導電体を加熱処理すれば、前述の水溶性ポリマー（Ｃ）の結晶化が促進され、耐溶剤性が向上し、水系エマルション（Ｂ）の基材への密着性も向上する。加えて、溶媒（Ｅ）の揮発も促進されるので、導電体の導電性がより向上する。
ここで、加熱処理温度は３００℃以下が好ましく、より好ましくは２５０℃以下であり、特に好ましくは２００℃以下である。
加熱処理温度が３００℃以下であれば、導電性ポリマー（Ａ）自体が分解するのを抑制できるので、導電性を良好に維持できる。
【００５２】
基材フィルム上に得られた導電層（帯電防止層）の膜厚は、１μｍ以下が好ましく、透明性や低ヘイズを維持する観点から０．５μｍ以下がより好ましく、更に０．１μｍ以下がより好ましい。膜厚が１μｍより厚いと透明性の低下等の外観が劣化する場合がある。
透明性に関しては、全光線透過率は８５％以上が好ましく、９０％以上が更に好ましい      
【００５３】
尚、本発明の基材上に得られた導電性の帯電防止性能は、使用目的によって適宜設定することができるが、好ましくは表面抵抗値が１×１０１２Ω/□以下、より好ましくは１×１０１１Ω/□以下、更に１×１０１０Ω/□以下がより好ましい。他方、表面抵抗値が低すぎると、帯電防止性能は申し分ないが、絶縁性の低下というデメリットが生じる場合があるので、好ましくは１×１０６Ω/□以上である。
【００５４】
本発明の導電体は、例えば、各種帯電防止剤、コンデンサ、電池、ＥＭＩシールド、化学センサー、表示素子、非線形材料、防食材、接着剤、繊維、帯電防止塗料、防食塗料、電着塗料、メッキプライマー、電気防食、電池の蓄電能力向上等に適用可能である。特に、高い透明性と膜物性が高い為、半導体等各種電子部品の包装材料、磁気カード、磁気テープ、磁気ディスク、写真フィルム、印刷材料、離形フィルム、ヒートシールテープ・フィルム、ＩＣトレイ、ＩＣキャリアテープおよびカバーテープなどの用途が挙げられる。
【００５５】
＜作用効果＞
本発明の導電体は、本発明の導電性組成物より形成される導電体を備えるので、高い導電性、透明性と密着性を有し、耐溶剤性等の耐ＭＥＫ性を有する。よって、導電性と耐溶剤性等の耐ＭＥＫ性を有し帯電防止性を必要とする用途に好適である。
【実施例】
【００５６】
以下、実施例により本発明を具体的に説明するが、本発明はこれら実施例に限定されるものではない。
【００５７】
［製造例］
＜導電性ポリマー（Ａ）；ポリ（２−メトキシアニリン−５−スルホン酸）＞
２−メトキシアニリン−５−スルホン酸１００ｍｍｏｌを、２５℃で４ｍｏｌ／Ｌのトリエチルアミン水溶液に攪拌溶解し、これにペルオキソ二硫酸アンモニウム１００ｍｍｏｌの水溶液を滴下した。
滴下終了後、２５℃で１２時間さらに攪拌した後に、反応生成物を濾別洗浄後乾燥し、ポリマー粉末（ポリ（２−メトキシアニリン−５−スルホン酸））１５ｇを得た。
得られた粉末１０質量部を１００質量部の水に溶解し、陽イオン交換樹脂（オルガノ株式会社製、「アンバーライトＩＲ−１２０Ｂ」）にて陽イオン交換し、ポリ（２−メトキシアニリン−５−スルホン酸）水溶液（ａ−１）を得た。
【００５８】
［実施例、比較例］
表１に示す導電性組成物を、ＰＥＴフィルム基材上の塗布し、１２０℃１分乾燥後に積層体を得た。
得られた積層体について、以下に示す方法により、導電性、全光線透過率、耐溶剤性として耐ＭＥＫ性、密着性を評価した。
尚、用いたＰＥＴフィルムはルミラーＴ６０（東レ製）を用いた。
結果を表２に示す。
【００５９】
＜導電性の評価＞
表１に示す導電性組成物を、ワイヤーバーＮｏ５（想定膜厚１００ｎｍ）を用いて、ＰＥＴフィルム基材上に塗布して、塗膜を形成した後、乾燥機にて１２０℃１分加熱後、導電体を得た。
得られた導電体の表面抵抗値を２端子法（電極間距離：２０ｍｍ）により測定した。用いた装置はハイレスターＭＰ−４５０（三菱アナリテック社製）にて測定した。
○：１×１０１１Ω/□未満
△：１０１１Ω/□台
×：１×１０１２Ω/□以上
【００６０】
＜全光線透過率の評価＞
ＪＩＳ Ｋ ７１０５に従い、ヘイズメーターHM-65W（村上色彩技術研究所製）にて測定を実施した。
○：全光線透過率９０％以上
×：全光線透過率９０％未満
【００６１】
＜耐ＭＥＫ性の評価＞
ＰＥＴ基材上に形成された導電体を、ＭＥＫをウェスにしみこませ拭き取り試験を実施した。
○：導電膜が剥れない（拭き取り前後で導電性が劣化しない）
×：導電膜が剥れる（拭き取り前後で導電性が劣化する）
【００６２】
＜密着性の評価＞
ＪＩＳ  Ｋ５６００  ５−６に従い、碁盤目剥離試験を実施した。
◎：ＰＥＴ基材上への残膜率  ≧９１/１００
○：ＰＥＴ基材上への残膜率  ＝５０〜９０/１００
△：ＰＥＴ基材上への残膜率  ＝３０〜４９/１００
×：ＰＥＴ基材上への残膜率  ＜２９/１００
【００６３】
【表１】
2017039851.tif 000009
【００６４】
＜導電性ポリマー（Ａ）＞
ａ−１：［製造例］記載のポリ（２−メトキシアニリン−５−スルホン酸）水溶液
ａ−２：ポリチオフェン水溶液（Ｈｅｒａｅｕｓ製：ｐＨ５００）
＜水系エマルション（Ｂ）＞
ｂ−１：水系ウレタンエマルション（第一工業製薬製：エラストロンＨ−３）
ｂ−２：水系ポリエステル樹脂（東洋紡製：バイロナールＭ１９８５）
ｂ−３：水系ポリエステル樹脂（日本合成化学製：ポリエスターＷＲ９０５）
＜水溶性ポリマー（Ｃ）＞
ｃ−１：ポリビニルアルコール（クラレ製：ＰＶＡ−１０３、鹸化度：９８−９９ｍｏｌ％）
ｃ−２：ポリビニルアルコール（クラレ製：ＰＶＡ−４１７、鹸化度：７８−８０ｍｏｌ％）
＜イソシアネート化合物（Ｄ）＞
ｄ−１：ヘキサメチレンジイソシアネート（旭化成ケミカルズ製：デュラネートＷＴ３０−１００）
【００６５】
【表２】
2017039851.tif 000010
【００６６】
表２から明らかなように、各実施例の導電性組成物は、高い導電性と透明性を有し、耐ＭＥＫ性に優れた導電体を形成できた。一方、本発明の導電性組成物ではない比較例の導電性組成物より得られた導電体は、導電性、透明性、耐ＭＥＫ性を兼ね備えた導電体にはならない。
【産業上の利用可能性】
【００６７】
本発明の導電性組成物は、電池、コンデンサ電解質、コンデンサ電解質の電解重合用プライマー、化学センサー、表示素子、非線形材料、防食剤、接着剤、繊維、防食塗料、電着塗料、メッキプライマー等の導電性材料として、また、磁気カード、磁気テープ、磁気ディスク、写真フィルム、印刷材料、離形フィルム、ヒートシールテープ・フィルム、ＩＣトレイ、ＩＣキャリアテープ、カバーテープ、電子部品包装材等の帯電防止剤として、広い分野での利用が期待される。